【手続補正書】
【提出日】平成20年2月6日(2008.2.6)
【手続補正１】
【補正対象書類名】特許請求の範囲
【補正対象項目名】全文
【補正方法】変更
【補正の内容】
【特許請求の範囲】
【請求項１】
複数の耐熱耐炎性繊維および複数の嵩高の繊維を含む、単一の平面状の熱および火炎シールド材であって、
当該単一の平面状のシールド材が、
耐熱耐炎ゾーンであって、耐熱耐炎性の外側境界から、耐熱耐炎性の内側境界まで延びるゾーン、および
嵩高のゾーンであって、嵩高のゾーンの外側境界から、耐熱耐炎性の内側境界に隣り合う嵩高のゾーンの内側境界まで延びるゾーン
を含み、
耐熱耐炎ゾーンが、嵩高の繊維および耐熱耐炎性繊維の両方を、耐熱耐炎性繊維の割合が嵩高の繊維の割合よりも高くなるように含み、当該ゾーンにおいて、耐熱耐炎性繊維の濃度が、耐熱耐炎性の外側境界付近にて、耐熱耐炎性の内側境界よりも大きく、
嵩高のゾーンが、嵩高の繊維および耐熱耐炎性繊維の両方を、嵩張った嵩高の繊維の割合が高くなるように含み、当該ゾーンにおいて、嵩高の繊維の濃度が、嵩高のゾーンの外側境界付近にて、嵩高のゾーンの内側境界よりも大きい、
耐熱耐炎性のシールド材。
【請求項２】
耐熱耐炎性繊維が、嵩高の繊維よりも、小さいデニール数である、請求項１に記載の単一の平面状の熱および火炎シールド材。
【請求項３】
耐熱耐炎性繊維の濃度が、耐熱耐炎性の外側境界から耐熱耐炎性の内側境界に向かって、ｚ軸に沿って、勾配を有するように減少している、請求項１に記載の単一の平面状の熱および火炎シールド材。
【請求項４】
嵩高の繊維の濃度が、嵩高のゾーンの外側境界から、嵩高のゾーンの内側境界に向かって、ｚ軸に沿って、勾配を有するように減少している、請求項１に記載の単一の平面状の熱および火炎シールド材。
【請求項５】
その内部に位置するバインダー繊維をさらに含む、請求項１に記載の単一の平面状の熱および火炎シールド材。
【請求項６】
バインダー繊維が熱で活性化させられるバインダー繊維を含む、請求項５に記載の平面状の熱および火炎シールド材。
【請求項７】
熱で活性化させられるバインダー繊維が、芯よりも溶融温度が低い鞘を有する芯鞘繊維を含む、請求項６に記載の単一の平面状の熱および火炎シールド材。
【請求項８】
耐熱耐炎繊維が、耐燃性繊維を含む、請求項１に記載の単一の平面状の熱および火炎シールド材。
【請求項９】
耐熱耐炎性繊維が、消火性繊維をさらに含む、請求項１に記載の単一の平面状の熱および火炎シールド材。
【請求項１０】
複数の耐熱耐炎性繊維、ならびに第１の嵩高の繊維および第２の嵩高の繊維を含む複数の嵩高の繊維を含む、単一の平面状の熱および火炎シールド材であって、
当該単一の平面状のシールド材が、
耐熱耐炎ゾーンであって、耐熱耐炎性の外側境界から、耐熱耐炎性の内側境界まで延びるゾーン、および
嵩高のゾーンであって、嵩高のゾーンの外側境界から、耐熱耐炎性の内側境界に隣接する嵩高のゾーンの内側境界まで延びるゾーンであって、第１の嵩高のゾーンおよび第２の嵩高のゾーンを有するゾーン
を含み、
第１の嵩高のゾーンは、嵩高のゾーンの内側境界から、第１の嵩高のゾーンの内側境界まで延び、それらの間に第１の嵩高の繊維の集中面を有し、第２の嵩高のゾーンは、嵩高のゾーンの外側領域から、第１の嵩高のゾーンの内側境界に隣接する第２の嵩高のゾーンの内側境界まで延び、
耐熱耐炎ゾーンが、嵩高の繊維および耐熱耐炎性繊維の両方を、耐熱耐炎性繊維の割合が第１の嵩高の繊維の割合よりも高くなるように含み、耐熱耐炎性繊維の濃度が、耐熱耐炎性の外側境界付近にて、耐熱耐炎性の内側境界よりも大きく、
第１の嵩高のゾーンが、第１の嵩高の繊維、第２の嵩高の繊維、および耐熱耐炎性繊維を、第１の嵩高の繊維の割合が高くなるように含み、第１の嵩高の繊維の濃度が、嵩高のゾーンの内側境界から、第１の嵩高の繊維の集中面に向かって増加し、第１の嵩高の繊維の集中面から、第１の嵩高のゾーンの内側境界に向かって減少しており、
第２の嵩高のゾーンが、第１の嵩高の繊維および第２の嵩高の繊維を、第２の嵩高の繊維の割合が高くなるように含み、第２の嵩高の繊維の濃度が、嵩高のゾーンの外側境界付近にて、第２の嵩高のゾーンの内側領域よりも大きい
熱および火炎シールド材。
【請求項１１】
耐熱耐炎性繊維が、嵩高の繊維よりも小さいデニール数である、請求項１０に記載の単一の平面状の熱および火炎シールド材。
【請求項１２】
第１の嵩高の繊維が、第２の嵩高の繊維よりも小さいデニール数である、請求項１０に記載の単一の平面状の熱および火炎シールド材。
【請求項１３】
耐熱耐炎性繊維の濃度が、耐熱耐炎性の外側境界から、耐熱耐炎性の内側境界に向かって、ｚ軸に沿って、勾配を有するように減少している、請求項１０に記載の単一の平面状の熱および火炎シールド材。
【請求項１４】
第１の嵩高の繊維の濃度が、第１の嵩高の繊維の集中面から、第１の嵩高のゾーンの内側境界に向かって、ｚ軸に沿って、勾配を有するように減少している、請求項１０に記載の単一の平面状の熱および火炎シールド材。
【請求項１５】
第２の嵩高の繊維の濃度が、嵩高のゾーンの外側境界から、第２の嵩高のゾーンの内側境界に向かって、ｚ軸に沿って、勾配を有するように減少している、請求項１０に記載の単一の平面状の熱および火炎シールド材。
【請求項１６】
その内部に位置するバインダー繊維をさらに含む、請求項１０に記載の単一の平面状の熱および火炎シールド材。
【請求項１７】
耐熱耐炎繊維が、耐燃性繊維を含む、請求項１０に記載の単一の平面状の熱および火炎シールド材。
【請求項１８】
耐熱耐炎性繊維が、消火性繊維をさらに含む、請求項１０に記載の単一の平面状の熱および火炎シールド材。
【請求項１９】
第１のデニール数を有する、複数の耐熱耐炎性繊維を、耐熱耐炎性繊維の第１のデニール数よりも大きい第２のデニール数を有する、複数の嵩高の繊維と混合する工程、
耐熱耐炎ゾーンおよび嵩高のゾーンを有する単一の不織布材料が、ベルト上で形成されるように、混合した耐熱耐炎性繊維および嵩高の繊維を、移動するベルトに沿って放出し、それにより、耐熱耐炎ゾーンが、嵩高の繊維よりも、耐熱耐炎性繊維をより大きい割合で含み、嵩高のゾーンが、耐熱耐炎性繊維よりも、嵩高の繊維をより大きい割合で含むようにする工程
を含む、シールド材を形成する方法。
【請求項２０】
繊維を混合する工程が、バインダー繊維を、耐熱耐炎性繊維および嵩高の繊維と混合することを含む、請求項１９に記載の方法。
【請求項２１】
繊維を混合する工程が、第１の嵩高の繊維および第２の嵩高の繊維を含み、第２の嵩高の繊維は、第１の嵩高の繊維よりも大きいデニール数を有する、請求項１９に記載の方法。
【請求項２２】
少なくとも１つの側壁で繋がれた、第１のサイドおよび対向する第２のサイドを含む、マットレスであって、
第１のサイドが、外側地およびシールド材を含み、シールド材は、耐熱耐炎性繊維および嵩高の繊維、ならびに耐熱耐炎性繊維を嵩高の繊維よりも大きい割合で含む、耐熱耐炎ゾーン、および嵩高の繊維を耐熱耐炎性繊維よりも大きい割合で含む、嵩高のゾーンを含む不織布であり、それによりシールド材は、耐熱耐炎ゾーンが外側地に向けられて配置されている、
マットレス。
【請求項２３】
耐熱耐炎性繊維の濃度が、外側地に最も近い耐熱耐炎性の外側境界から、嵩高のゾーンに最も近い耐熱耐炎性の内側境界に向かって、軸に沿って勾配を有するように減少している、請求項２２に記載のマットレス。
【請求項２４】
嵩高の繊維の濃度が、外側地から最も遠い嵩高のゾーンの外側境界から、外側地に最も近い嵩高のゾーンの内側境界に向かって、軸に沿って勾配を有するように減少している、請求項２２に記載のマットレス。
【請求項２５】
耐熱耐炎性繊維の濃度が、外側地に最も近い耐熱耐炎性の外側境界から、嵩高のゾーンに最も近い耐熱耐炎性の内側境界に向かって、軸に沿って勾配を有するように減少している、請求項２４に記載のマットレス。
【請求項２６】
その内部に位置する、バインダー繊維をさらに含む、請求項２２に記載のマットレス。
【請求項２７】
耐熱耐炎性繊維が、耐燃繊維を含む、請求項２２に記載のマットレス。
【請求項２８】
耐熱耐炎性繊維が、消火性繊維をさらに含む、請求項２２に記載のマットレス。
【手続補正２】
【補正対象書類名】明細書
【補正対象項目名】０００６
【補正方法】変更
【補正の内容】
【０００６】
図示するように、平面状のシールド材１００は、耐熱耐炎性繊維１０１および嵩高の（または嵩もしくは量を増やすための）繊維１０２を、一般に含む。耐熱耐炎性繊維１０１および嵩高の繊維１０２は、シールド材１００を形成するために結合させられたステープル繊維である。ここで使用されるように、耐熱耐炎性繊維は、ＩＳＯ−４５８９−１で規定されている、限界酸素指数（ＬＯＩ）の値が２０．９５以上である繊維を意味するものとする。耐熱耐炎性繊維の種類として、消火性繊維および耐燃性繊維が挙げられるが、これらに限定されるものではない。消火性繊維は、熱供給源を抑制するようにして消滅する（または焼失する）ことにより、ＬＯＩ値を満たす、繊維である。火炎を抑制する一つの方法において、消火性繊維は、燃焼中に気体生成物（例えば、ハロゲン化ガス）を放出する。消火性繊維の例として、モダクリル繊維、ＰＶＣ繊維、局所的に（または表面）ハロゲン化処理を施した繊維である。耐燃性繊維は、熱に曝されたときに、滅失に耐える（または耐熱性を示す）ことによってＬＯＩ値を満たす繊維である。耐燃性繊維の例として、シリカを含浸させたレーヨン（例えば、ＶＩＳＩＬ（登録商標）の名称で販売されているレーヨン）、部分的に酸化させたポリアクリロニトリル、ポリアラミド、パラアラミド、炭素、メタアラミド、メラミン等が挙げられる。嵩高の繊維は、熱シールド材に嵩（または体積）を与える繊維である。嵩高の繊維の例として、フィラメントあたりのデニール数が高い繊維（１フィラメントあたり１デニール以上）、高捲縮繊維、充填用中空繊維等が挙げられる。
【手続補正３】
【補正対象書類名】明細書
【補正対象項目名】０００８
【補正方法】変更
【補正の内容】
【０００８】
さらに図１を参照するに、耐熱耐炎性繊維１０１は、平面状のシールド材１００の耐熱耐炎ゾーン１１０内に集中しており、嵩高の繊維１０２は、平面状のシールド材１００の嵩張った（または容量の大きい）嵩高なゾーン１２０に集中している。耐熱耐炎ゾーン１１０は、主たる耐熱耐炎特性を、シールド材１００に付与する。嵩張った嵩高のゾーン１２０は、シールド材１００の平面ディメンション（または寸法）から垂直に延びる、所望のｚ方向の厚さを、シールド材１００に付与する。図１に示す形態において、耐熱耐炎ゾーン１１０は、嵩張った嵩高のゾーン１２０よりも、ｚ方向の寸法が小さい。
【手続補正４】
【補正対象書類名】明細書
【補正対象項目名】００２８
【補正方法】変更
【補正の内容】
【００２８】
繊維を開繊し、混合し、Fehrer AGの「K-12  ハイ・ロフト・ランダムカード（K-12 HIGH-LOFT RANDOM CARD）」を用いて、シールド材に形成した。シールドは、１平方ヤードあたり、約８オンスの重量を有し、約２５ｍｍの範囲内にある厚さを有していた。得られたシールド材において、耐熱耐炎ゾーンにおける、耐熱耐炎性繊維は、当該ゾーンの全繊維の少なくとも６０％を構成し、嵩張った嵩高のゾーンにおける耐熱耐炎性繊維は、当該ゾーンの全繊維の約４０％未満であった。第２の実施例の別の態様において、低融点バインダー繊維は、低融点温度の鞘を有する、１０dpfの芯鞘ポリエステルであった。
【手続補正５】
【補正対象書類名】明細書
【補正対象項目名】００３０
【補正方法】変更
【補正の内容】
【００３０】
繊維を開繊し、混合し、Fehrer AGの「K-12  ハイ・ロフト・ランダムカード（K-12 HIGH-LOFT RANDOM CARD）」を用いて、シールド材に形成した。シールドは、１平方ヤードあたり、約８オンスの重量を有し、約２５ｍｍの範囲内にある厚さを有していた。得られたシールド材において、耐熱耐炎ゾーンにおける、耐熱耐炎性繊維は、当該ゾーンの全繊維の少なくとも６０％を構成し、嵩張った嵩高のゾーンにおける耐熱耐炎性繊維は、当該ゾーンの全繊維の約４０％未満であった。
【手続補正６】
【補正対象書類名】明細書
【補正対象項目名】００３２
【補正方法】変更
【補正の内容】
【００３２】
繊維を開繊し、混合し、Fehrer AGの「K-12  ハイ・ロフト・ランダムカード（K-12 HIGH-LOFT RANDOM CARD）」を用いて、シールド材に形成した。シールドは、１平方ヤードあたり、約１０オンスの重量を有し、約２５ｍｍの範囲内にある厚さを有していた。得られたシールド材において、耐熱耐炎ゾーンにおける、耐熱耐炎性繊維は、当該ゾーンの全繊維の少なくとも６０％を構成し、嵩張った嵩高のゾーンにおける耐熱耐炎性繊維は、当該ゾーンの全繊維の約４０％未満であった。
【手続補正７】
【補正対象書類名】明細書
【補正対象項目名】００３４
【補正方法】変更
【補正の内容】
【００３４】
繊維を開繊し、混合し、Fehrer AGの「K-12  ハイ・ロフト・ランダムカード（K-12 HIGH-LOFT RANDOM CARD）」を用いて、シールド材に形成した。シールドは、１平方ヤードあたり、約６オンスの重量を有し、約２５ｍｍの範囲内にある厚さを有していた。得られたシールド材において、耐熱耐炎ゾーンにおける、耐熱耐炎性繊維は、当該ゾーンの全繊維の少なくとも６０％を構成し、嵩張った嵩高のゾーンにおける耐熱耐炎性繊維は、当該ゾーンの全繊維の約４０％未満であった。
【手続補正８】
【補正対象書類名】明細書
【補正対象項目名】００３５
【補正方法】変更
【補正の内容】
【００３５】
図４を参照すると、図３を参照して開示した方法に従って形成した、図１のシールド材１００の一形態の拡大断面図が示されている。図４は、嵩高のゾーンの上にある、耐熱耐炎ゾーンを示している。見られるように、繊維は、約３０度の角度の最頻値（またはモード）で配向を有し、それは嵩高のゾーンで非常に顕著である。繊維の角度は、製造プロセスの結果であり、シールド材に剛性および弾性を与える。繊維に関する角度の最頻値は、シールド材１００の平面のディメンションに対して垂直方向のｚ方向に向かって（または向かう角度として）、約５度から約８０度までの間で変化し得る。
【手続補正９】
【補正対象書類名】明細書
【補正対象項目名】００３７
【補正方法】変更
【補正の内容】
【００３７】
本発明を、特定の好ましい態様に言及して、相当詳細に説明したが、他の態様も可能である。例えば、不織布のような他の材料の層を、他の目的のために、本発明の外側表面又は内側表面に追加することができる。したがって、添付した請求の範囲の精神および範囲は、本明細書に含まれる好ましい態様の説明に限定されるべきではない。
以上において、説明したように、本発明は、下記の熱および火炎シールド材、ならびにマットレスを与える。
本発明は、第１の態様として、複数の耐熱耐炎性繊維および複数の嵩高の繊維を含む、単一の平面状の熱および火炎シールド材であって、
当該単一の平面状のシールド材が、
耐熱耐炎ゾーンであって、耐熱耐炎性の外側境界から、耐熱耐炎性の内側境界まで延びるゾーン、および
嵩高のゾーンであって、嵩高のゾーンの外側境界から、耐熱耐炎性の内側境界に隣り合う嵩高のゾーンの内側境界まで延びるゾーン
を含み、
耐熱耐炎ゾーンが、嵩高の繊維および耐熱耐炎性繊維の両方を、耐熱耐炎性繊維の割合が嵩高の繊維の割合よりも高くなるように含み、当該ゾーンにおいて、耐熱耐炎性繊維の濃度が、耐熱耐炎性の外側境界付近にて、耐熱耐炎性の内側境界よりも大きく、
嵩高のゾーンが、嵩高の繊維および耐熱耐炎性繊維の両方を、嵩張った嵩高の繊維の割合が高くなるように含み、当該ゾーンにおいて、嵩高の繊維の濃度が、嵩高のゾーンの外側境界付近にて、嵩高のゾーンの内側境界よりも大きい、
耐熱耐炎性のシールド材を提供する。
本発明は第２の態様として、耐熱耐炎性繊維が、嵩高の繊維よりも、小さいデニール数である、第１の態様の単一の平面状の熱および火炎シールド材を提供する。
本発明は第３の態様として、耐熱耐炎性繊維の濃度が、耐熱耐炎性の外側境界から耐熱耐炎性の内側境界に向かって、ｚ軸に沿って、勾配を有するように減少している、第１の態様の単一の平面状の熱および火炎シールド材を提供する。
本発明は第４の態様として、嵩高の繊維の濃度が、嵩高のゾーンの外側境界から、嵩高のゾーンの内側境界に向かって、ｚ軸に沿って、勾配を有するように減少している、第１の態様の単一の平面状の熱および火炎シールド材を提供する。
本発明は第５の態様として、耐熱耐炎性繊維の濃度が、耐熱耐炎性の外側境界から、耐熱耐炎性の内側境界に向かって、ｚ軸に沿って、勾配を有するように減少している、第３の態様の単一の平面状の熱および火炎シールド材を提供する。
本発明は第６の態様として、その内部に位置するバインダー繊維をさらに含む、第１の態様の単一の平面状の熱および火炎シールド材を提供する。
本発明は第７の態様として、バインダー繊維が熱で活性化させられるバインダー繊維を含む、第６の態様の平面状の熱および火炎シールド材を提供する。
本発明は第８の態様として、熱で活性化させられるバインダー繊維が、芯よりも低溶融温度である鞘を有する芯鞘繊維を含む、第７の態様の単一の平面状の熱および火炎シールド材を提供する。
本発明は第９の態様として、耐熱耐炎繊維が、耐燃性繊維を含む、第１の態様の単一の平面状の熱および火炎シールド材を提供する。
本発明は第１０の態様として、耐燃性繊維が、シリカを含浸させたレーヨンを含む、第９の態様の単一の平面状の熱および火炎シールド材を提供する。
本発明は第１１の態様として、耐熱耐炎性繊維が、消火性繊維をさらに含む、第１の態様の単一の平面状の熱および火炎シールド材を提供する。
本発明は第１２の態様として、耐熱耐炎性繊維が、耐燃性繊維をさらに含む、第１１の態様の単一の平面状の熱および火炎シールド材を提供する。
本発明は第１３の態様として、耐燃性繊維が、シリカを含浸させたレーヨンを含む、第１２の態様の単一の平面状の熱および火炎シールド材を提供する。
本発明は第１４の態様として、複数の耐熱耐炎性繊維、ならびに第１の嵩高の繊維および第２の嵩高の繊維を含む複数の嵩高の繊維を含む、単一の平面状の熱および火炎シールド材であって、
当該単一の平面状のシールド材が、
耐熱耐炎ゾーンであって、耐熱耐炎性の外側境界から、耐熱耐炎性の内側境界まで延びるゾーン、および
嵩高のゾーンであって、嵩高のゾーンの外側境界から、耐熱耐炎性の内側境界に隣接する嵩高のゾーンの内側境界まで延びるゾーンであって、第１の嵩高のゾーンおよび第２の嵩高のゾーンを有するゾーン
を含み、
第１の嵩高のゾーンは、嵩高のゾーンの内側境界から、第１の嵩高のゾーンの内側境界まで延び、それらの間に第１の嵩高の繊維の集中面を有し、第２の嵩高のゾーンは、嵩高のゾーンの外側領域から、第１の嵩高のゾーンの内側境界に隣接する第２の嵩高のゾーンの内側境界まで延び、
耐熱耐炎ゾーンが、嵩高の繊維および耐熱耐炎性繊維の両方を、耐熱耐炎性繊維の割合が第１の嵩高の繊維の割合よりも高くなるように含み、耐熱耐炎性繊維の濃度が、耐熱耐炎性の外側境界付近にて、耐熱耐炎性の内側境界よりも大きく、
第１の嵩高のゾーンが、第１の嵩高の繊維、第２の嵩高の繊維、および耐熱耐炎性繊維を、第１の嵩高の繊維の割合が高くなるように含み、第１の嵩高の繊維の濃度が、嵩高のゾーンの内側境界から、第１の嵩高の繊維の集中面に向かって増加し、第１の嵩高の繊維の集中面から、第１の嵩高のゾーンの内側境界に向かって減少しており、
第２の嵩高のゾーンが、第１の嵩高の繊維および第２の嵩高の繊維を、第２の嵩高の繊維の割合が高くなるように含み、第２の嵩高の繊維の濃度が、嵩高のゾーンの外側境界付近にて、第２の嵩高のゾーンの内側領域よりも大きい
熱および火炎シールド材を提供する。
本発明は、第１５の態様として、耐熱耐炎性繊維が、嵩高の繊維よりも小さいデニール数である、第１４の態様の単一の平面状の熱および火炎シールド材
本発明は、第１６の態様として、第１の嵩高の繊維が、第２の嵩高の繊維よりも小さいデニール数である、第１４の態様の単一の平面状の熱および火炎シールド材を提供する。
本発明は、第１７の態様として、耐熱耐炎性繊維の濃度が、耐熱耐炎性の外側境界から、耐熱耐炎性の内側境界に向かって、ｚ軸に沿って、勾配を有するように減少している、第１４の態様の単一の平面状の熱および火炎シールド材を提供する。
本発明は、第１８の態様として、第１の嵩高の繊維の濃度が、第１の嵩高の繊維の集中面から、第１の嵩高のゾーンの内側境界に向かって、ｚ軸に沿って、勾配を有するように減少している、第１４の態様の単一の平面状の熱および火炎シールド材を提供する。
本発明は、第１９の態様として、第２の嵩高の繊維の濃度が、嵩高のゾーンの外側境界から、第２の嵩高のゾーンの内側境界に向かって、ｚ軸に沿って、勾配を有するように減少している、第１４の態様の単一の平面状の熱および火炎シールド材を提供する。
本発明は、第２０の態様として、第１の嵩高の繊維の濃度が、第１の嵩高の繊維の集中面から、第１の嵩高のゾーンの内側境界に向かって、ｚ軸に沿って、勾配を有するように減少している、第１９の態様の単一の平面状の熱および火炎シールド材を提供する。
本発明は、第２１の態様として、耐熱耐炎性繊維の濃度が、耐熱耐炎性の外側境界から、耐熱耐炎性の内側境界に向かって、ｚ軸に沿って、勾配を有するように減少している、第２０の態様の単一の平面状の熱および火炎シールド材を提供する。
本発明は、第２２の態様として、その内部に位置するバインダー繊維をさらに含む、第１４の態様の単一の平面状の熱および火炎シールド材を提供する。
本発明は、第２３の態様として、バインダー繊維が、熱で活性化させられるバインダー繊維を含む、第２２の態様の単一の平面状の熱および火炎シールド材を提供する。
本発明は、第２４の態様として、熱で活性化させられるバインダー繊維が、芯よりも低溶融温度である鞘を有する芯鞘繊維を含む、第２３の態様の単一の平面状の熱および火炎シールド材を提供する。
本発明は、第２５の態様として、耐熱耐炎繊維が、耐燃性繊維を含む、第１４の態様の単一の平面状の熱および火炎シールド材を提供する。
本発明は、第２６の態様として、耐燃性繊維が、シリカを含浸させたレーヨンを含む、第２５の態様の単一の平面状の熱および火炎シールド材を提供する。
本発明は、第２７の態様として、耐熱耐炎性繊維が、消火性繊維をさらに含む、第１４の態様の単一の平面状の熱および火炎シールド材を提供する。
本発明は、第２８の態様として、耐熱耐炎性繊維が、耐燃性繊維をさらに含む、第２７の態様の単一の平面状の熱および火炎シールド材を提供する。
本発明は、第２９の態様として、耐燃性繊維が、シリカを含浸させたレーヨンを含む、第２８の態様の単一の平面状の熱および火炎シールド材を提供する。
本発明は、第３０の態様として、
第１のデニール数を有する、複数の耐熱耐炎性繊維を、耐熱耐炎性繊維の第１のデニール数よりも大きい第２のデニール数を有する、複数の嵩高の繊維と混合する工程、
耐熱耐炎ゾーンおよび嵩高のゾーンを有する単一の不織布材料が、ベルト上で形成されるように、混合した耐熱耐炎性繊維および嵩高の繊維を、移動するベルトに沿って放出し、それにより、耐熱耐炎ゾーンが、嵩高の繊維よりも、耐熱耐炎性繊維をより大きい割合で含み、嵩高のゾーンが、耐熱耐炎性繊維よりも、嵩高の繊維をより大きい割合で含むようにする工程
を含む、シールド材を形成する方法を提供する。
本発明は、第３１の態様として、繊維を混合する工程が、バインダー繊維を、耐熱耐炎性繊維および嵩高の繊維と混合することを含む、第３０の態様の方法を提供する。
本発明は、第３２の態様として、繊維を混合する工程が、第１の嵩高の繊維および第１の嵩高の繊維よりも大きいデニール数を有する第２の嵩高の繊維を含む、嵩高の繊維を含む、第３０の態様の方法を提供する。
本発明は、第３３の態様として、繊維を混合する工程が、バインダー繊維を、耐熱耐炎性繊維および嵩高の繊維と混合することを含む、第３２の態様の方法を提供する。
本発明は、第３４の態様として、
少なくとも１つの側壁で繋がれた、第１のサイドおよび対向する第２のサイドを含む、マットレスであって、
第１のサイドが、外側地およびシールド材を含み、シールド材は、耐熱耐炎性繊維および嵩高の繊維、ならびに耐熱耐炎性繊維を嵩高の繊維よりも大きい割合で含む、耐熱耐炎ゾーン、および嵩高の繊維を耐熱耐炎性繊維よりも大きい割合で含む、嵩高のゾーンを含む不織布であり、それによりシールド材は、耐熱耐炎ゾーンが外側地に向けられて配置されている、
マットレスを提供する。
本発明は、第３５の態様として、耐熱耐炎性繊維の濃度が、外側地に最も近い耐熱耐炎性の外側境界から、嵩高のゾーンに最も近い耐熱耐炎性の内側境界に向かって、軸に沿って勾配を有するように減少している、第３４の態様のマットレスを提供する。
本発明は、第３６の態様として、嵩高の繊維の濃度が、外側地から最も遠い嵩高のゾーンの外側境界から、外側地に最も近い嵩高のゾーンの内側境界に向かって、軸に沿って勾配を有するように減少している、第３４の態様のマットレスを提供する。
本発明は、第３７の態様として、耐熱耐炎性繊維の濃度が、外側地に最も近い耐熱耐炎性の外側境界から、嵩高のゾーンに最も近い耐熱耐炎性の内側境界に向かって、軸に沿って勾配を有するように減少している、第３６の態様のマットレスを提供する。
本発明は、第３８の態様として、その内部に位置するバインダー繊維をさらに含む、第３４の態様のマットレスを提供する。
本発明は、第３９の態様として、バインダー繊維が、熱で活性化させられるバインダー繊維を含む、第３８の態様のマットレスを提供する。
本発明は、第４０の態様として、熱で活性化させられるバインダー繊維が、芯よりも低溶融温度である鞘を有する芯鞘繊維を含む、第３９の態様のマットレスを提供する。
本発明は、第４１の態様として、耐熱耐炎性繊維が、耐燃繊維を含む、第３４の態様のマットレスを提供する。
本発明は、第４２の態様として、耐燃繊維が、シリカを含浸させたレーヨンを含む、第４１の態様のマットレスを提供する。
本発明は、第４３の態様として、耐熱耐炎性繊維が、消火性繊維をさらに含む、第３４の態様のマットレスを提供する。
本発明は、第４４の態様として、耐熱耐炎性繊維が、耐燃性繊維をさらに含む、第４３の態様のマットレスを提供する。
本発明は、第４５の態様として、耐燃性繊維が、シリカを含浸させたレーヨンを含む、第４４の態様のマットレスを提供する。
【手続補正１０】
【補正対象書類名】図面
【補正対象項目名】図２
【補正方法】変更
【補正の内容】
【図２】
2007536439.tif 000001